(57)【要約】  本発明は、セラミックマトリックスにより高密度化された粒状強化材を含む複合材料部品を製造する方法に関し、この方法は、以下の工程、すなわち、結合剤、部品の粒状強化材を形成することを意図した第１のセラミック又は炭素粒子、及び第１の粒子とは異なる第２のセラミック又は炭素粒子を含む混合物を成形することにより、製造されるべき部品のブランクを形成する工程、製造されるべき部品の多孔質プレフォームを得るためにブランク中に存在する結合剤を除去又は熱分解する工程、及び部品を得るために金属を含む溶融組成物をプレフォームの気孔に浸透させる工程を含む。【特許請求の範囲】
【請求項１】
セラミックマトリックスにより高密度化された粒状強化材を含む複合材料部品を製造する方法であって、以下の工程、すなわち、
−  結合剤、部品の粒状強化材を形成するための第１のセラミック又は炭素粒子、第１の粒子とは異なる第２のセラミック又は炭素粒子を含む混合物を成形することにより、製造されるべき部品のブランクを成形する工程（Ｓ４）、
−  部品の多孔性プレフォームを得るためにブランク中に存在する結合剤を除去又は熱分解する工程（Ｓ５）、及び
−  部分を得るために金属を含む溶融組成物をプレフォームの気孔に浸透させる工程（Ｓ６）
を含み、浸透工程の前に、結合剤の除去又は熱分解後に得られた多孔性プレフォームの熱間等方圧圧縮の工程をさらに含むことを特徴とする、方法。
【請求項２】
前記溶融組成物がシリコンを含む、請求項１に記載の方法。
【請求項３】
前記第１の粒子が短繊維である、請求項１又は２に記載の方法。
【請求項４】
前記短繊維が、５０μｍ〜５０００μｍの間に含まれる長さを有する、請求項３に記載の方法。
【請求項５】
短繊維が１００〜３００μｍの間に含まれる長さを有する、請求項４に記載の方法。
【請求項６】
前記第１の粒子が粒である、請求項１又は２に記載の方法。
【請求項７】
前記第１の粒子の中央値の基本体積が第２の粒子の中央値の基本体積以上である、請求項１〜６のいずれか一項に記載の方法。
【請求項８】
混合物を成形することが、混合物をモールドに注入することを含む、請求項１〜７のいずれか一項に記載の方法。
【請求項９】
前記混合物を含む液体媒体がモールドに注入され、該モールドが液体媒体のための濾過装置を備え、ブランクを成形する工程が、濾過装置による液体媒体の濾過をさらに含む、請求項８に記載の方法。
【請求項１０】
混合物を成形することが、混合物に圧力を加えることを含む、請求項１〜７のいずれか一項に記載の方法。
【請求項１１】
混合物を成形することが、混合物のモールドへの冷間等方圧圧縮を含む、請求項１０に記載の方法。
【請求項１２】
前記第１の粒子が炭化ケイ素である、請求項１〜１１のいずれか一項に記載の方法。
【請求項１３】
前記第１の粒子が相間でコーティングされる、請求項１〜１２のいずれか一項に記載の方法。
【請求項１４】
前記第２のセラミック粒子が、ＳｉＣ、ＭｏＳｉ２、ＴｉＳｉ２、ＣｏＳｉ２、ＺｒＳｉ２、ＨｆＳｉ２、ＺｒＢ２、ＨｆＢ２、ＴｉＢ２、及びそれらの混合物から選択される材料を含む、請求項１〜１３のいずれか一項に記載の方法。
【請求項１５】
部品中の前記第１の粒子の体積含有率が、１０％〜７０％の間に含まれる、請求項１〜１４のいずれか一項に記載の方法。
【請求項１６】
部品中の前記第２の粒子の体積含有率が、３０％〜９０％の間に含まれる、請求項１〜１５のいずれか一項に記載の方法。
【請求項１７】
前記部品が、航空ターボ機械に使用するための部品である、請求項１〜１６のいずれか一項に記載の方法。
【発明の詳細な説明】
【技術分野】
【０００１】
（発明の背景）
本発明は、セラミックマトリックス複合材料で作られた部品を製造するための方法の一般的な分野に関する。
【背景技術】
【０００２】
セラミックマトリックス複合材料（ＣＭＣ）は、それらを構造要素としての使用に適したものにする良好な機械的特性、及び高温でこれらの特性を維持することで知られており、従来の金属部品の実行可能な代替物である。金属の同等物と比べて質量が小さいため、この複合材料は高効率化及び航空分野のエンジンからの汚染物質の排出削減の問題に対応するのに理想的な選択肢である。
【０００３】
ＣＭＣ部品は、織布の形態の一般的に連続した繊維状強化材を含む。これはセラミックマトリックスにより高密度化されている。このように、繊維状強化材は連続した長い繊維を含み、その配向は、使用中の部分の応力の主な方向に適応させることができる。繊維状強化材を形成するためのプレフォームは、適切な織機を用いて、連続繊維から前記部品の寸法まで（例えば、二次元又は三次元織りによって）織られる。織り工程は長くて費用のかかる処理であり、小さな部品を作るのに最適ではない。
【発明の概要】
【発明が解決しようとする課題】
【０００４】
したがって、小さな部品を製造するための実施がより容易であり、かつより安価なセラミックマトリックス複合部品を製造するための方法が必要とされている。
【課題を解決するための手段】
【０００５】
（発明の主題及び要約）
したがって、本発明の主な目的は、セラミックマトリックスにより高密度化された粒状強化材を含む複合材料部品を製造する方法を提案することにより、このような不利益を補償することであり、この方法は以下の工程、すなわち、
−  結合剤、部品の粒状強化材を形成するための第１のセラミック又は炭素粒子、第１の粒子とは異なる第２のセラミック又は炭素粒子を含む混合物を成形することにより、製造されるべき部品のブランクを成形する工程、
−  部品の多孔性プレフォームを得るためにブランク中に存在する結合剤を除去又は熱分解する工程、及び
−  部分を得るために金属を含む溶融組成物をプレフォームの気孔に浸透させる工程
を含む。
【０００６】
したがって、本発明による方法は、織られた繊維状強化材なしに溶融浸透方法によってＣＭＣ部品を製造することを可能にする。第１の粒子及び第２の粒子で充填された混合物を成形し、その後結合剤の除去又は熱分解により多孔質プレフォームを得る工程のおかげで、本発明による方法は、繊維状強化材を織る工程を省くことを可能にする。これは、特に、高い熱−機械的応力を受けない小さな部品の製造に有利であり、これは、製造時間及びコストの観点からの節約である。また、本発明による方法から、追加の加工を必要とせずに、複雑な形状及び所望の寸法を有する部品を得ることも可能である。
【０００７】
混合物は、均質であり、かつ結合剤と粒子との間で密接であり得る。
【０００８】
一実施形態では、溶融組成物は金属間化合物を含むことができる。一実施形態では、溶融組成物はシリコンを含むことができる。
【０００９】
溶融組成物は、純粋な溶融シリコンからなるか、あるいはシリコン及び１種以上の他の構成成分の溶融合金の形態であり得る。溶融組成物は、質量において主にシリコンからなることができ、すなわち、５０質量％以上のシリコン含有率を有する。溶融組成物は、例えば、７５質量％以上のシリコン含有率を有することができる。シリコン合金中に存在する成分は、Ｂ、Ａｌ、Ｍｏ、Ｔｉ、及びそれらの混合物から選択することができる。特に、溶融組成物は、二ケイ化モリブデン（ＭｏＳｉ２）を含むことができる。浸透中に溶融組成物と多孔質プレフォームに存在する炭素（熱分解残渣など）との間に化学反応が起こり、炭化ケイ素が生成する（反応性溶融浸透方法）。
【００１０】
実施形態例では、混合物を加熱して結合剤を流動化し、ブランクを形成するための成形工程を容易にすることができる。混合物はまた、成形前に混合物中に存在するあらゆる気泡を除去するために、真空にさらすことができる。ブランクは、結合剤の除去又は熱分解後にブランクの内部に多孔質網目を残すために、最終部品よりも大きいか又は等しいサイズとすることができる。結合剤除去又は熱分解工程（「脱結合剤」とも呼ばれる）は、好ましくは、最終部品に至る異なる処理工程の間にブランクの機械的強度を低下させるであろうブランクの酸化を避けるために、不活性ガス下、例えばアルゴン下で実施することができる。以下では、「結合剤除去」工程に言及する場合、熱分解が、結合剤を除去し、残留物を残すことからなる「結合剤除去又は熱分解」工程を意味すると常に理解される。
【００１１】
実施形態例では、第１の粒子は短繊維であることができる。換言すれば、第１の粒子は、略円筒形状を有することができる。
【００１２】
実施形態例では、短繊維は、５０μｍ〜５０００μｍの間に含まれる長さを好ましくは有することができ、又はより好ましくは短繊維は、１００μｍ〜３００μｍの間に含まれる長さを有することができる。
【００１３】
実施形態例では、短繊維は、機械的切断又は粉砕により長繊維から得ることができる。
【００１４】
実施形態例では、第１の粒子は粒であることができる。換言すれば、第１の粒子は、球形であっても楕円形であってもよい。この場合、第１の粒子の平均サイズ（Ｄ５０）は、１０μｍ〜３００μｍの間、より優先的には４０μｍ〜１００μｍの間であることができる。
【００１５】
実施形態例では、第１の粒子の中央値の基本体積は、第２の粒子の中央値の基本体積よりも大きいか又は等しいことができる。粒子の基本体積とは、粒子が占める体積である。
【００１６】
実施形態例では、混合物の成形は、混合物をモールドに注入することを含むことができる。
【００１７】
実施形態例では、結合剤は、少なくとも１種の熱可塑性ポリマーを含むことができる。例えば、結合剤は、ポリビニルアルコール（ＰＶＡ）、ポリエチレングリコール（ＰＥＧ）、ポリプロピレン（ＰＰ）、ポリオキシメチレン（ＰＯＭ）、ポリエチレンテレフタレート（ＰＥＴ）から選択される少なくとも１種の化合物を含むことができる。
【００１８】
実施形態例では、結合剤は、少なくとも１種の熱硬化性ポリマーを含むことができる。例えば、結合剤は、エポキシ樹脂、フェノール系樹脂、プレセラミック樹脂から選択される少なくとも１種の化合物を含むことができる。
【００１９】
実施形態例では、混合物は、２種の熱的に除去可能な結合剤を含むことができ、それぞれ異なる除去温度を有する。したがって、結合剤除去工程は、２つの異なる温度で結合剤の各々を熱的に除去する２つの副工程を含むことができる。
【００２０】
実施形態例では、混合物は、溶解によって除去することができる第１の結合剤と、熱的に除去することができる第２の結合剤とを含むことができる。したがって、結合剤除去工程は、溶解による第１の結合剤の除去、次いで第２の結合剤の熱的除去の２つの除去副工程を含むことができる。この配置は、第１の結合剤の溶解除去後にブランクの気孔を広げることにより、第２の結合剤のより効率的な除去を可能にするので、有利である。
【００２１】
実施形態例では、混合物を含む液体媒体をモールドに注入することができ、モールドに液体媒体のための濾過装置を装備することができ、ブランクを成形する工程は、濾過装置による液体媒体の濾過をさらに含むことができる。液体媒体は水性媒体であることができ、又は、例えばアルコールを含むことができる。
【００２２】
実施形態例では、混合物の成形は、混合物に圧力を加えることを含むことができる。この場合、結合剤は混合物の圧縮を改善するために可塑剤を含む。このような可塑剤はステアリン酸であることができる。この場合、混合物の成形は、モールドへの混合物の冷間等方圧圧縮を含む。
【００２３】
実施形態例では、方法は、浸透工程の前に、結合剤の除去又は熱分解後に得られる多孔質プレフォームの等方圧圧縮を含むことができる。この等方圧圧縮工程は、高温又は低温のいずれかで行うことができる。この等方圧圧縮工程は、この気孔率を制御し、その後の浸透工程を容易にするために、結合剤の除去又は熱分解工程によって生成された気孔を部分的に閉じることを可能にする。
【００２４】
また、さらに脱結合剤化された（ｄｅｂｏｕｎｄ）ブランクの気孔率を制御するために、浸潤工程の前に、脱結合剤化されたブランクの自由（すなわち、応力のない）焼結熱処理を行うことも可能である。この自由焼結熱処理は、冷間等方圧圧縮工程の後、熱間等方圧圧縮工程の前に行うことができる。
【００２５】
実施形態例では、第１の粒子は、炭化ケイ素で作ることができる。短繊維の場合、それらは１原子％以下の酸素含有率を有することができる。例えば、このような短繊維は、日本の企業ＮＧＳが販売するＨｉ−Ｎｉｃａｌｏｎ型Ｓ繊維であることができる。あるいは、短繊維は、炭素、酸化物、例えばアルミナ（Ａｌ２Ｏ３）の中から選択される物質で作ることができる。
【００２６】
実施形態例では、第１の粒子を相間でコーティングすることができる。このような相間は、例えば、熱分解炭素（ＰｙＣ）、窒化ホウ素（ＢＮ）又は炭化ケイ素（ＳｉＣ）で作ることができる。相間はいくつかの層を含み、それぞれが異なった材料を含む。相間は、マトリックス中を伝播した後に相間に到達する可能性のある亀裂のたわみを促進する複合材料の脆弱性を減少させ、このような亀裂による強化材の破壊を防止又は遅延させる機能を有する。この相間はまた、その成形中にマトリックス材料の第１の粒子を保護する。
【００２７】
この相間は、混合物に導入する前に第１の粒子上に堆積させることができる。短繊維の場合、相間は切断又は粉砕する前に長繊維上に堆積させることができる。相間は、化学蒸着（ＣＶＤ）法又は電解体積法又は溶融塩によって、短繊維上に直接堆積させることができる。また、相間の代わりに、又は相間上に、形成されるべきマトリックス材料と相溶性のあるセラミックコーティングを堆積させることも可能である。
【００２８】
実施形態例において、第２のセラミック粒子は、ＳｉＣ、ＭｏＳｉ２、ＴｉＳｉ２、ＣｏＳｉ２、ＺｒＳｉ２、ＨｆＳｉ２、ＺｒＢ２、ＨｆＢ２、ＴｉＢ２、及びそれらの混合物から選択される材料で作製することができる。
【００２９】
実施形態例では、部品における第１の粒子の体積含有率は、１０％〜７０％の間、優先的には２５％〜５０％の間に含まれることができる。
【００３０】
実施形態例では、部品における第２の粒子の体積含有率は、３０％〜９０％の間、優先的には５０％〜７５％の間に含まれることができる。
【００３１】
実施形態例では、第２の粒子は、０．５μｍ〜２００μｍの間、より優先的には０．７μｍ〜７５μｍの間に含まれる平均サイズ（Ｄ５０）を有することができる。
【００３２】
本発明の他の特徴及び利点は、添付の図を参照して、以下に与えられる記載から明らかになるであろう。これは、いかなる制限的な性質を含まない実施形態例を例示する。
【図面の簡単な説明】
【００３３】
【図１】本発明の実施形態による方法の様々な工程を示すフローチャートである。
【発明を実施するための形態】
【００３４】
（発明の詳細な説明）
以下、本発明の実施形態による方法の工程を、図1のフローチャートに関連して説明する。ここでは、セラミックマトリックス複合部品を得ることを目的とする。このような部品は、航空機用部品、例えば、航空機用ターボ機械での使用を意図した部品であることができる。このような部分は、例えば、小さなブレードであることができる。
【００３５】
工程Ｓ１において、製造される部品の粒状（例えば、繊維状）強化材を形成するために使用される第１のセラミック又は炭素粒子を得ることができる。第１の粒子が短繊維である場合、それらはそれ自体知られた方法で長繊維を粉砕又は機械的に切断することによって得ることができる。短繊維は、５０μｍ〜５０００μｍの間、又は１００μｍ〜３００μｍの間に含まれる中央値長さを有することができる。第１の粒子のサイズ分布は単分散である必要はなく、多分散であってもよい。
【００３６】
第１の粒子は、任意選択的に相間コーティングでコーティングすることができる（工程Ｓ２）。短繊維の場合は、それらは切断又は粉砕の前に、直接又は長繊維をコーティングすることによってコーティングすることができる。相間の厚さは、例えば１０ｎｍ〜１０００ｎｍの間、例えば１０ｎｍ〜５００ｎｍの間に含まれ得る。相間は単層又は多層とすることができる。相間は、熱分解炭素（ＰｙＣ）、窒化ホウ素（ＢＮ）、シリコンドープ窒化ホウ素（ＢＮ（Ｓｉ）、５〜４０％の間の質量比率のシリコン、残りは窒化ホウ素）又はホウ素ドープ炭素（ＢＣ、５〜２０％の間の原子比率のホウ素、残りは炭素）の少なくとも１層を含むことができる。相間の堆積は、ＣＶＤ法又は電気メッキ法又は溶融塩によって、短繊維上に直接行うことができる。相間は、ここでは、マトリックス中を伝播した後に相間に到達する可能性のある亀裂のたわみを促進し、このような亀裂による強化材の破壊を防止する又は遅延させる複合材料の最適化の機能を有する。相間はまた、マトリックス成形の後の段階で強化材を保護することができる。また、相間の代わりに、又は相間の上に、例えばＣＶＩによって形成されるマトリックス材料と相溶性のあるセラミックコーティングを堆積させることも可能である。
【００３７】
工程Ｓ３では、部品のマトリックスを形成するために、結合剤、第１のセラミック又は炭素粒子、及び第２のセラミック粒子を含む混合物を次に調製することができる。結合剤は、例えば、熱可塑性又は熱硬化性樹脂のようなポリマー、又は可塑剤を含むことができる。混合物は、いくつかの結合剤を含むことができる。混合を容易にし、より良好な均質化を可能にするために結合剤を流動化するために、混合物を加熱することが有利であり得る。次に、混合温度は、熱分解及び早期重合を回避するために使用される有機結合剤に依存する。混合物中の気泡の存在を減らすために、減圧下で混合物を調製することも可能である。こうして調製された混合物は、例えば、後に使用するための顆粒にするか、又は次の工程で直接注入することができる。
【００３８】
工程Ｓ４では、工程Ｓ３で調製した混合物を成形することにより、部品のブランクを形成する。この工程を実施するいくつかの方法を以下に述べる。
【００３９】
第１の選択肢によれば、この混合物をモールドの空洞内に注入することにより成形工程を行うことができる。注入に用いるモールドの空洞は、浸透工程を効率的に行うためにポーラーネットワークが必要であるため（工程Ｓ６）、最終部品の空洞に比べてより大きな寸法を有することができる。モールドは、その寸法が既知の方法で、第１及び第２の粒子のサイズ、並びに結合剤及び選択された注入圧力及び温度に適合された注入ノズルを含むことができる。必要に応じて注入後に結合剤が凝固する可能性を制御するために、モールドを温度制御することができる。この制御はまた、第１の粒子がモールドの壁付近において短繊維に対応するときに第１の粒子の優先的配向を避けるために使用することができる。注入は、結合剤が流動化できる温度まであらかじめ加熱した混合物を用いて行うことができる。注入は５０ｂａｒ〜３０００ｂａｒの間の圧力で行うことができる。混合物がモールドに注入され、ブランクが成形されると、ブランクをモールドから外すことができる。得られたブランクは「未焼結」又は可塑性の状態である。ブランクは、前述したように、通常、最終部品より大きくすることができる。
【００４０】
第２の選択肢では、モールドに濾過装置を装備することができ、液体媒体中に分散された第１及び第２の粒子の混合物を含む液体媒体はモールドに注入されて、ブランクを形成する工程Ｓ４は、濾過装置によって液体媒体を濾過することをさらに含む。液体媒体は、水性媒体であってもよいし、又はアルコールを含んでいてもよい。液体媒体は、ポリビニルアルコール（ＰＶＡ）を優先的に含むことができる。それはスラリーとなり得る。注入／濾過時、第１及び第２の粒子は濾過装置によりモールド内部に保持され、徐々にブランクを形成する。
【００４１】
第３の選択肢では、結合剤は可塑剤を含むことができ、結合剤成形工程は混合物への圧力の適用、例えば混合物の冷間等方圧圧縮を含む。圧縮を促進する可塑剤はステアリン酸とすることができる。次に、この混合物を直接モールドに入れ、モールドによって混合物に圧力をかけて混合物を成形することができる。
【００４２】
工程Ｓ５では、ブランク中の結合剤を除去するか、又は熱分解して脱結合剤化されたブランクを作製する。結合剤除去又は熱分解工程Ｓ５の条件は、一般に、それ自体知られた方法で除去される結合剤の性質に依存する。特に、いくつかの結合剤を熱的に除去することができ、すなわち、温度によってそれらを分解及び／又は蒸発させることができる一方で、他のものは、例えば適切な溶媒中での溶解によって化学的に除去することができる。工程Ｓ５は熱分解を含むことができ、その場合、熱分解残渣は脱結合剤化されたブランク内に留まることがある。工程Ｓ５は、除去工程の終わりまで炭素骨格をブランクに保ち、したがってブランクのより良い保持を確実にするだけでなく、ブランクの酸化のリスクを減少させるために、例えばアルゴンのような中性大気中で行うことができる。
【００４３】
いくつかの結合剤、例えば、２つの別々の除去工程で除去することができる２つの結合剤を使用することが有利であり得る。一例では、最初に第１の結合剤が溶解によって除去され、次いで、第２の結合剤が熱的に除去される。別の例では、第１の結合剤を第１の除去温度で熱的に除去することができ、第２の結合剤を第１の除去温度よりも高い第２の除去温度で熱的に除去することができる。2つの結合剤を連続して除去すると、第１の結合剤を除去した後、そこか第２の結合剤をプレフォームから抜き出すことができるプレフォーム中の気孔を開くことにより、工程Ｓ５中にプレフォームに亀裂が発生するリスクが減少する。プレフォームの寸法は、一般に、脱結合剤工程Ｓ５後に変化しない。このように、脱結合剤化されたブランク又は多孔性プレフォームは、第１の粒子及び第２の粒子を含み、先に結合剤によって占められていたゼロでない気孔を有する。
【００４４】
次に、工程Ｓ６において、プレフォームの気孔に金属、例えば金属間化合物又はシリコンを含む溶融組成物を浸透させて、部品を得る。この浸透工程は、溶融浸透工程（ＭＩ又はＲＭＩ方法）に相当する。溶融組成物又は浸透組成物は、純粋な溶融シリコンからなるか、あるいはシリコン及び１種以上の他の構成成分の溶融合金の形態であることができる。工程Ｓ６の後、ＣＭＣ部品が得られる。
【００４５】
多孔質プレフォームの熱間等方圧圧縮の工程は、ブランク中に存在する結合剤の除去又は熱分解の工程Ｓ５の後、及び工程Ｓ６の前に気孔率が高すぎる場合には、気孔の一部を閉じるために浸潤の工程Ｓ６の前に実施される。この熱間等方圧圧縮工程は、多孔質プレフォームの均一な圧縮を確実にするために、ジャケット下で実施されることが好ましい。印加される圧力は、好ましくは、１０００ｂａｒ〜２０００ｂａｒの間に含まれる。ジャケットは、グラファイト及び窒化ホウ素を含むことができる。この工程は、例えば、十分に連結されたポーラ−ネットワークを保ち、プレフォーム中の溶融金属のより良い毛管上昇を確実にする気孔率を有するために、一般に３０〜４０％の間の脱結合剤化されたブランクの気孔率を１０％程度の気孔率に減少させることができる。また、浸透前に行ったこの熱間等方圧圧縮工程により、浸透時に強化材と反応し得る液体金属の体積を減少させることが可能となり、液体金属による強化材の溶解のリスクを減少させることで強化材を保護することができる。熱間等方圧圧縮工程は、関与するマトリックス材料に応じて、１０００〜１６００℃の間に含まれる温度で行うことができる。二ケイ化チタンマトリックスの場合、温度は、例えば１１００〜１５００℃の間に含まれることができる。
【図１】
2021506717.tif 000002
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
セラミックマトリックスにより高密度化された粒状強化材を含む複合材料部品を製造する方法であって、以下の工程、すなわち、
−  結合剤、部品の粒状強化材を形成するための第１のセラミック又は炭素粒子、第１の粒子とは異なる第２のセラミック又は炭素粒子を含む混合物を成形することにより、製造されるべき部品のブランクを成形する工程（Ｓ４）、
−  部品の多孔性プレフォームを得るためにブランク中に存在する結合剤を除去又は熱分解する工程（Ｓ５）、及び
−  部分を得るために金属を含む溶融組成物をプレフォームの気孔に浸透させる工程（Ｓ６）
を含み、浸透工程の前に、結合剤の除去又は熱分解後に得られた多孔性プレフォームの熱間等方圧圧縮の工程をさらに含むことを特徴とする、方法。
【請求項２】
前記溶融組成物がシリコンを含む、請求項１に記載の方法。
【請求項３】
前記第１の粒子が、５０μｍ〜５０００μｍの間に含まれる長さを有する、短繊維である、請求項１又は２に記載の方法。
【請求項４】
短繊維が１００〜３００μｍの間に含まれる長さを有する、請求項３に記載の方法。
【請求項５】
前記第１の粒子が粒である、請求項１又は２に記載の方法。
【請求項６】
前記第１の粒子の中央値の基本体積が第２の粒子の中央値の基本体積以上である、請求項１〜５のいずれか一項に記載の方法。
【請求項７】
混合物を成形することが、混合物をモールドに注入することを含む、請求項１〜６のいずれか一項に記載の方法。
【請求項８】
前記混合物を含む液体媒体がモールドに注入され、該モールドが液体媒体のための濾過装置を備え、ブランクを成形する工程が、濾過装置による液体媒体の濾過をさらに含む、請求項７に記載の方法。
【請求項９】
混合物を成形することが、混合物に圧力を加えることを含む、請求項１〜８のいずれか一項に記載の方法。
【請求項１０】
混合物を成形することが、混合物のモールドへの冷間等方圧圧縮を含む、請求項９に記載の方法。
【請求項１１】
前記第１の粒子が炭化ケイ素である、請求項１〜１０のいずれか一項に記載の方法。
【請求項１２】
前記第１の粒子が相間でコーティングされる、請求項１〜１１のいずれか一項に記載の方法。
【請求項１３】
前記第２のセラミック粒子が、ＳｉＣ、ＭｏＳｉ２、ＴｉＳｉ２、ＣｏＳｉ２、ＺｒＳｉ２、ＨｆＳｉ２、ＺｒＢ２、ＨｆＢ２、ＴｉＢ２、及びそれらの混合物から選択される材料を含む、請求項１〜１２のいずれか一項に記載の方法。
【請求項１４】
部品中の前記第１の粒子の体積含有率が、１０％〜７０％の間に含まれる、および／または部品中の前記第２の粒子の体積含有率が、３０％〜９０％の間に含まれる、請求項１〜１３のいずれか一項に記載の方法。
【請求項１５】
前記部品が、航空ターボ機械に使用するための部品である、請求項１〜１４のいずれか一項に記載の方法。
【国際調査報告】
2021506717.tif 000003
2021506717.tif 000004
2021506717.tif 000005
2021506717.tif 000006
2021506717.tif 000007
2021506717.tif 000008